ПОЛИМЕРНЫЕ МАТЕРИАЛЫ

1. Пленка, включающая полимерный материал (А) и добавку, где полимерный материал (А) представляет собой фторполимер, а добавка выбрана из нитрида титана и оксида вольфрама.
2. Пленка по п. 1, в которой отношение выраженной в массовых процентах доли полимерного материала (А), содержащегося в пленке, к выраженному в массовых процентах количеству всех содержащихся в пленке термопластичных полимерных материалов составляет по меньшей мере 0,5, предпочтительно по меньшей мере 0,95.
3. Пленка по п. 1 или 2, в которой отношение выраженной в массовых процентах доли фторполимеров, содержащихся в пленке, к выраженному в массовых процентах количеству всех содержащихся в пленке термопластичных полимерных материалов составляет по меньшей мере 0,5, предпочтительно по меньшей мере 0,95.
4. Пленка по любому из предшествующих пунктов, отличающаяся тем, что пленка включает по меньшей мере 0,05% масс, предпочтительно по меньшей мере 0,2% масс, добавки; и предпочтительно включает менее 3% масс, добавки.
5. Пленка по любому из предшествующих пунктов, в которой полимерный материал (А) включает повторяющееся звено (XIII), которое включает фрагмент
где X представляет собой атом галогена, предпочтительно атом фтора.
6. Пленка по любому из предшествующих пунктов, в которой полимерный материал (А) включает повторяющееся звено (XI), которое включает фрагмент
7. Пленка по любому из предшествующих пунктов, в которой полимерный материал (А) включает структуру
где X представляет собой атом галогена, предпочтительно атом фтора.
8. Пленка по п. 5 или 6, в которой полимерный материал (А) включает по меньшей мере 60% масс, фрагментов, имеющих формулу III; и он может включать менее 90% масс, фрагментов, имеющих формулу III; и необязательно полимерный материал (А) включает по меньшей мере 10% масс, фрагментов, имеющих формулу I; и он может включать менее 40% масс, фрагментов, имеющих формулу I.
9. Пленка по любому из предшествующих пунктов, в которой полимерный материал (А) представляет собой сополимер этилена и тетрафторэтилена.
10. Пленка по любому из предшествующих пунктов, в которой полимерный материал (А) составляет по меньшей мере 60% масс, особенно предпочтительно по меньшей мере 85% масс, от общей массы содержащихся в пленке термопластичных полимерных материалов.
11. Пленка по любому из предшествующих пунктов, в которой суммарное процентное содержание (% масс.) всех термопластичных полимерных материалов, нитрида титана и оксида вольфрама в пленке составляет по меньшей мере 95% масс, предпочтительно по меньшей мере 99% масс.
12. Пленка по любому из предшествующих пунктов, в которой добавка представляет собой нитрид титана, и суммарное процентное содержание (% масс.) полимерного материала (А) и нитрида титана в пленке составляет по меньшей мере 80% масс, и пленка включает по меньшей мере 50 частей на миллион и предпочтительно менее 500 частей на миллион нитрида титана.
13. Пленка по любому из пп. 1-11, в которой добавка представляет собой оксид вольфрама, и суммарное процентное содержание (% масс) полимерного материала (А) и оксида вольфрама составляет по меньшей мере 80% масс, и пленка включает по меньшей мере 250 частей на миллион, предпочтительно по меньшей мере 500 частей на миллион оксида вольфрама.
50
14. Пленка по любому из предшествующих пунктов, в которой добавка находится в виде частиц, диспергированных во всей пленке и/или в полимерном материале (А), и частицы добавки в пленке имеют d, определяемый способом лазерной дифракции, который составляет менее 50 мкм.
15. Пленка по любому из предшествующих пунктов, в которой размерное отношение (SR) определяют следующим образом:
где SR составляет по меньшей мере 5 и составляет менее 100.
16. Пленка по любому из предшествующих пунктов, в которой оксид вольфрама имеет обобщенную формулу WOx, где 2,2≤x≤2,999.
17. Пленка по любому из предшествующих пунктов, в которой добавка представляет собой нитрид титана и нитрид титана в пленке включает по меньшей мере 74% масс, предпочтительно по меньшей мере 77% масс, фрагментов, содержащих титан; и включает по меньшей мере 10% масс, предпочтительно по меньшей мере 20% масс, фрагментов, содержащих азот.
18. Пленка по любому из предшествующих пунктов, где пленка составляет часть здания.
19. Способ получения пленки по любому из пп. 1-18, который включает:
(i) выбор композиции (А) включающей добавку, выбранную из нитрида титана и оксида вольфрама;
(ii) приведение в контакт композиции (А) с полимерным материалом (А), который представляет собой фторполимер; и
(iii) обработку композиции (А) и полимерного материала (А) в расплаве с целью получения пленки.
20. Способ по п. 19, в котором полимерный материал (А) обладает любым из признаков полимерного материала (А) по любому из пунктов 1-17, и/или пленка обладает любым из признаков пленки по любому из пунктов 1-17, и/или добавка обладает любым из признаков добавки по любому из пунктов 1-17.
21. Способ по п. 19 или 20, в котором композиция (А) представляет собой твердую маточную смесь.
22. Способ по любому из пп. 19-21, в котором композиция (А) включает по меньшей мере 1000 частей на миллион и предпочтительно менее 20000 частей на миллион добавки.
23. Способ по любому из пп. 19-22, в котором композиция (А) включает полимерный материал (С), который представляет собой фторполимер.
24. Способ по п. 23, в котором полимерный материал (С) включает повторяющееся звено (XIII), которое включает фрагмент
где X представляет собой атом галогена, предпочтительно атом фтора.
25. Способ по п. 23 или 24, в котором полимерный материал (С) включает повторяющееся звено (XI), которое включает фрагмент
26. Способ по любому из п. 23-25, в котором полимерный материал (С) включает структуру
где X представляет собой атом галогена, предпочтительно атом фтора.
27. Способ по п. 24 или 25, в котором полимерный материал (С) включает по меньшей мере 60% масс, фрагментов, имеющих формулу III; и он может включать менее 90% масс, фрагментов, имеющих формулу III; и необязательно полимерный материал (С) включает по меньшей мере 10% масс, фрагментов, имеющих формулу I; и он может включать менее 40% масс, фрагментов, имеющих формулу I.
28. Способ по любому из пп. 19-27, в котором полимерный материал (С) представляет собой сополимер этилена и тетрафторэтилена.
29. Способ получения композиции (А) по любому из пп. 19-28, который включает:
(i) выбор жидкой композиции (В), включающей носитель и добавку, выбранную из нитрида титана и оксида вольфрама;
(ii) контакт жидкой композиции (В) с полимерным материалом (С), который представляет собой фторполимер;
(iii) обработку жидкой композиции (В) с полимерным материалом (С) в расплаве.
30. Способ по п. 29, в котором полимерный материал (С) обладает любым из признаков полимерного материала (С) по любому из пунктов, зависимых от пункта 23; и/или добавка обладает любым из признаков добавки по любому из пунктов 1-18.
31. Способ по п. 29 или 30, в котором жидкая композиция (В) включает по меньшей мере 10% масс, предпочтительно по меньшей мере 14% масс, добавки; она может включать менее 50% масс, добавки.
32. Способ по любому из пп. 29-31, в котором жидкая композиция (В) включает до 90% масс, например, до 86% масс, носителя; и она предпочтительно включает по меньшей мере 50% масс, носителя.
33. Способ по любому из пп. 29-32, в котором носитель имеет температуру кипения, составляющую менее 330°С, предпочтительно менее 250°С.
34. Способ по любому из пп. 29-33, в котором носитель выпускают во время проведения обработки в расплаве.
35. Способ по любому из пп. 29-34, отличающийся тем, что способ включает получение твердого материала, например, в виде гранул, включающего полимерный материал (С) и добавку.
36. Композиция (А) по любому из пп. 19-35, отличающаяся тем, что композиция (А) включает полимерный материал (С), который представляет собой фторполимер, и добавку, выбранную из нитрида титана и оксида вольфрама.
37. Композиция (А) по п. 36, в которой полимерный материал (С) представляет собой материал по любому из пунктов, зависимых от пункта 23; и/или добавка, нитрид титана и оксид вольфрама представляют собой материалы по любому из предшествующих пунктов.
38. Композиция (А) по п.36 или 37, отличающаяся тем, что композиция (А) находится в твердой форме и включает частицы добавки, включающей нитрид титана или оксид вольфрама, диспергированные в полимерном материале (С).
39. Композиция (А) по любому из пп. 36-38, в которой полимерный материал (С) представляет собой сополимер этилена и тетрафторэтилена.
40. Композиция по любому из пп. 36-39, отличающаяся тем, что композиция (А) включает по меньшей мере 0,05% масс, особенно предпочтительно по меньшей мере 0,15% масс, добавки и может включать менее 2% масс, добавки; и композиция (А) включает по меньшей мере 90% масс, полимерного материала (С).